(57)【要約】【課題】各種性能に総合的に優れたエンボス加工用光硬化性組成物を提供する。【解決手段】２種類以上の重合性モノマーまたは重合性オリゴマーを含み、かつ、粘度が９０〜１０００ｍＰａ・ｓであるエンボス加工用光硬化性組成物であって、（１）前記重合性モノマーまたは重合性オリゴマーの合計量の８５重量％以上が粘度２０００ｍＰａ・ｓ〜１００００ｍＰａ・ｓで３官能以上の重合性モノマーまたは重合性オリゴマー（Ａ）および粘度２００ｍＰａ・ｓ以下で１官能または２官能の重合性モノマーまたは重合性オリゴマー（Ｂ）で構成される組成物、または、（２）前記重合性モノマーまたは重合性オリゴマーとして、粘度８００ｍＰａ・ｓ以下で３官能以上の重合性モノマーまたは重合性オリゴマー（Ｃ）および粘度２００ｍＰａ・ｓ〜７０００ｍＰａ・ｓで１官能または２官能の重合性モノマーまたは重合性オリゴマー（Ｄ）を含む組成物。【選択図】なし【特許請求の範囲】
【請求項１】
２種類以上の重合性モノマーまたは重合性オリゴマーを含み、かつ、粘度が９０〜１０００ｍＰａ・ｓであるエンボス加工用光硬化性組成物であって、下記（１）または（２）を満たす組成物。
（１）前記重合性モノマーまたは重合性オリゴマーの合計量の８５重量％以上が、粘度２０００ｍＰａ・ｓ〜１００００ｍＰａ・ｓで３官能以上の重合性モノマーまたは重合性オリゴマー（Ａ）および粘度２００ｍＰａ・ｓ以下で１官能または２官能の重合性モノマーまたは重合性オリゴマー（Ｂ）で構成される。
（２）前記重合性モノマーまたは重合性オリゴマーとして、粘度８００ｍＰａ・ｓ以下で３官能以上の重合性モノマーまたは重合性オリゴマー（Ｃ）および粘度２００ｍＰａ・ｓ〜７０００ｍＰａ・ｓで１官能または２官能の重合性モノマーまたは重合性オリゴマー（Ｄ）を含む。
【請求項２】
請求項１に記載のエンボス加工用光硬化性組成物であって、前記（１）を満たす組成物。
【請求項３】
前記重合性モノマーまたは重合性オリゴマー（Ａ）の含量が前記重合性モノマーまたは重合性オリゴマーの合計量７０重量％以下である、請求項２に記載のエンボス加工用光硬化性組成物。
【請求項４】
前記重合性モノマーまたは重合性オリゴマーの合計量の９０重量％以上が、前記重合性モノマーまたは重合性オリゴマー（Ａ）と前記重合性モノマーまたは重合性オリゴマー（Ｂ）で構成される、請求項２または３に記載のエンボス加工用光硬化性組成物。
【請求項５】
前記重合性モノマーまたは重合性オリゴマー（Ａ）の粘度が、３０００〜７０００ｍＰａ・ｓである、請求項２〜４のいずれか１項に記載のエンボス加工用光硬化性組成物。
【請求項６】
請求項１に記載のエンボス加工用光硬化性組成物であって、前記（２）を満たす組成物。
【請求項７】
前記重合性モノマーまたは重合性オリゴマー（Ｂ）の含量が前記重合性モノマーまたは重合性オリゴマーの合計量の２０重量％以下である、請求項６に記載のエンボス加工用光硬化性組成物。
【請求項８】
前記重合性モノマーまたは重合性オリゴマー（Ｃ）の含量が前記重合性モノマーまたは重合性オリゴマー合計量の６０重量％以下である、請求項６または７に記載のエンボス加工用光硬化性組成物。
【請求項９】
前記重合性モノマーまたは重合性オリゴマーの合計量の８０重量％以上が、前記重合性モノマーまたは重合性オリゴマー（Ｃ）と前記重合性モノマーまたは重合性オリゴマー（Ｄ）で構成される請求項６〜８のいずれか１項に記載のエンボス加工用光硬化性組成物。
【請求項１０】
前記重合性モノマーまたは重合性オリゴマーの合計量の９０重量％以上が、前記重合性モノマーまたは重合性オリゴマー（Ｃ）と前記重合性モノマーまたは重合性オリゴマー（Ｄ）で構成される請求項６〜８のいずれか１項に記載のエンボス加工用光硬化性組成物。
【請求項１１】
前記重合性モノマーまたは重合性オリゴマー（Ｃ）の粘度が、１２〜８００ｍＰａ・ｓである、請求項６〜１０のいずれか１項に記載のエンボス加工用光硬化性組成物。
【請求項１２】
前記組成物の粘度が、１００〜１０００ｍＰａ・ｓである、請求項１〜１１のいずれか１項に記載のエンボス加工用光硬化性組成物。
【請求項１３】
さらに、離型剤、カップリング剤および酸化防止剤の少なくとも１種を含有する、請求項１〜１２のいずれか１項に記載のエンボス加工用光硬化性組成物。
【請求項１４】
カップリング剤として、アミノ基を有するシランカップリング剤を含む、請求項１３に記載のエンボス加工用光硬化性組成物。
【請求項１５】
離型剤として、シリコーンオイルを含む、請求項１３に記載のエンボス加工用光硬化性組成物。
【請求項１６】
カップリング剤として、アミノ基を有するシランカップリング剤を含み、かつ、離型剤として、シリコーンオイルを含有する、請求項１３に記載のエンボス加工用光硬化性組成物。
【請求項１７】
前記エンボス加工用光硬化性組成物は、光学レンズ用である、請求項１〜１６のいずれか１項に記載のエンボス加工用光硬化性組成物。
【請求項１８】
請求項１〜１７のいずれか１項に記載のエンボス加工用光硬化性組成物を露光硬化してなる、硬化物。
【請求項１９】
基板上に、請求項１〜１７のいずれか１項に記載のエンボス加工用光硬化性組成物を適用し、該エンボス加工用光硬化性組成物上に、パターンが形成されたスタンパを重ね合わせ、前記エンボス加工用光硬化性組成物を露光硬化し、前記スタンパを剥離することを含む硬化物の製造方法、または、
パターンが形成されたスパンタ上に、請求項１〜１７のいずれか１項に記載のエンボス加工用光硬化性組成物を適用し、該エンボス加工用光硬化性組成物上に、基板を重ね合わせ、前記エンボス加工用光硬化性組成物を露光硬化し、前記スタンパを剥離することを含む硬化物の製造方法。
【発明の詳細な説明】
【技術分野】
【０００１】
本発明は、エンボス加工用光硬化性組成物および該組成物を用いた硬化物の製造方法に関する。特に、レンズパターンを形成するためのエンボス加工用光硬化性組成物に関する。
【背景技術】
【０００２】
半導体用露光装置、内視鏡、記録再生装置、表示装置などの光学装置には、フレネルレンズ、レンチキュラーレンズ、プリズムシート、レンズアレイなどの表面に微細な凹凸を有する光学レンズなど、精密加工を要する精密光学レンズが搭載されている。そして、精密加工の容易さの観点から、精密光学レンズには樹脂が多く採用されている。 
【０００３】
しかしながら、樹脂レンズは傷が付くことが大きな問題である。そのため、特許文献１では特定の樹脂を用いることで、鉛筆硬度３Ｈ以上の硬いレンズを作製している。しかしながら、特許文献１では、射出成形によって作製しているため、加熱冷却に時間がかかり、また、一般にμｍオーダーの微細加工には不向きなものとなっている。
【０００４】
上記課題を解決する為、光硬化性組成物をパターンが形成されたスタンパに押し付け、この状態で露光により光硬化性組成物を硬化させ、スタンパを剥離し、基板上にレンズなどの光学材料を形成する方法が用いられるようになってきた。このような方法はいわゆるエンボス加工として知られている。
具体的には、スタンパ上に光硬化性組成物を塗布し、この上から透明な基板を重ね合わせ、透明な基板側から露光する方法、あるいは、予め基板に光硬化性組成物を塗布し、透明なスタンパを重ね合わせ、スタンパ側から露光し、光硬化性組成物を硬化させ、光学材料を形成する方法がある。
さらに、スタンパと基板を重ね合わせる前に、雰囲気を減圧にしておいたり、窒素雰囲気下にしておいたりして、光硬化を促進する場合もある。
【０００５】
このようなエンボス加工に用いる光硬化性組成物が種々検討されている。例えば、特許文献２には、２つ以上の環状構造であって、高粘度のエポキシアクリレートを含む組成物を用いて、高速に精度良くレンズを作成する手法を開示している。また、特許文献３は、レンズ用光硬化性組成物に酸化防止剤を添加して、経時着色を回避することを提案している。
【先行技術文献】
【特許文献】
【０００６】
【特許文献１】国際公開ＷＯ２００６／０８２６２９号パンフレット
【特許文献２】特開２００５−１０２３０号公報
【特許文献３】特開平０４−２８８３１４号公報
【発明の概要】
【発明が解決しようとする課題】
【０００７】
上述のとおり、エンボス加工に用いることを目的とした硬化性組成物は種々検討されている。しかしながら、本発明者が上記特許文献２に記載の組成物について検討を行ったところ、基板との密着が充分ではなく、スタンパに汚れが付き易く頻繁に洗浄する必要があることが分かった。また、硬化を進める為に、２２０℃で加熱処理をすると黄色く着色し、光学材料としては不適であることも分かった。また、特許文献３に記載の組成物について、本発明者が検討を行ったところ、該の光硬化性組成物は、塗布によって気泡を起因とする欠陥が発生すること、光硬化後のスタンパ離型性が悪いこと、パターン欠陥が生じることなどの多数の問題があることが分かった。さらに、特許文献３に記載の組成物においては、スタンパ汚れが生じ易く、頻繁にスタンパ洗浄を行う必要があり、酸化防止剤を添加しているものの、２２０℃加熱では、着色が強く生じ、光学材料としては、不適であることも分かった。
すなわち、従来から、レンズ等に用いることを目的とした硬化性組成物は種々検討されているが、何らかの欠陥があり、総合的に優れたエンボス加工用光硬化性組成物は存在しないことが分かった。
本発明は、かかる状況を打開することを目的とするものであり、塗布性、パターン形成性、スパンタ離型性、基板密着性、スパンタ汚れ、加熱後の着色、加熱後の耐傷性に総合的に優れたエンボス加工用光硬化性組成物を提供することを目的とする。
【課題を解決するための手段】
【０００８】
かかる状況のもと、本発明者は、エンボス加工により、高速に精度良く、基板との密着性の良い、かつ、加熱により着色しないレンズなどの成形品を得るべく、鋭意検討を行った。その結果、驚くべきことに、組成物の粘度を９０〜１０００ｍＰａ・ｓとし、さらに、重合性モノマーまたは重合性オリゴマーとして、特定の２種類以上の重合性モノマーまたは重合性オリゴマーを組み合わせて用いることにより、塗布性、パターン形成性、スパンタ離型性、基板密着性、スパンタ汚れ、加熱後の着色、加熱後の耐傷性に総合的に優れたエンボス加工用光硬化性組成物が得られることを見出し、本発明を完成するに至った。具体的には、以下の手段により達成された。
［１] ２種類以上の重合性モノマーまたは重合性オリゴマーを含み、かつ、粘度が９０〜１０００ｍＰａ・ｓであるエンボス加工用光硬化性組成物であって、下記（１）または（２）を満たす組成物。
（１）前記重合性モノマーまたは重合性オリゴマーの合計量の８５重量％以上が、粘度２０００ｍＰａ・ｓ〜１００００ｍＰａ・ｓで３官能以上の重合性モノマーまたは重合性オリゴマー（Ａ）および粘度２００ｍＰａ・ｓ以下で１官能または２官能の重合性モノマーまたは重合性オリゴマー（Ｂ）で構成される。
（２）前記重合性モノマーまたは重合性オリゴマーとして、粘度８００ｍＰａ・ｓ以下で３官能以上の重合性モノマーまたは重合性オリゴマー（Ｃ）および粘度２００ｍＰａ・ｓ〜７０００ｍＰａ・ｓで１官能または２官能の重合性モノマーまたは重合性オリゴマー（Ｄ）を含む。
［２]［１］に記載のエンボス加工用光硬化性組成物であって、前記（１）を満たす組成物。
［３]前記重合性モノマーまたは重合性オリゴマー（Ａ）の含量が前記重合性モノマーまたは重合性オリゴマーの合計量７０重量％以下である、［２］に記載のエンボス加工用光硬化性組成物。
［４]前記重合性モノマーまたは重合性オリゴマーの合計量の９０重量％以上が、前記重合性モノマーまたは重合性オリゴマー（Ａ）と前記重合性モノマーまたは重合性オリゴマー（Ｂ）で構成される、［２］または［３］に記載のエンボス加工用光硬化性組成物。
［５]前記重合性モノマーまたは重合性オリゴマー（Ａ）の粘度が、３０００〜７０００ｍＰａ・ｓである、［１］〜［４］のいずれか１項に記載のエンボス加工用光硬化性組成物。
［６]［１］に記載のエンボス加工用光硬化性組成物であって、前記（２）を満たす組成物。
［７]前記重合性モノマーまたは重合性オリゴマー（Ｂ）の含量が前記重合性モノマーまたは重合性オリゴマーの合計量の２０重量％以下である、［６］に記載のエンボス加工用光硬化性組成物。
［８]前記重合性モノマーまたは重合性オリゴマー（Ｃ）の含量が前記重合性モノマーまたは重合性オリゴマー合計量の６０重量％以下である、［６］または［７］に記載のエンボス加工用光硬化性組成物。
［９]前記重合性モノマーまたは重合性オリゴマーの合計量の８０重量％以上が、前記重合性モノマーまたは重合性オリゴマー（Ｃ）と前記重合性モノマーまたは重合性オリゴマー（Ｄ）で構成される［６］〜［８］のいずれか１項に記載のエンボス加工用光硬化性組成物。
［１０]前記重合性モノマーまたは重合性オリゴマーの合計量の９０重量％以上が、前記重合性モノマーまたは重合性オリゴマー（Ｃ）と前記重合性モノマーまたは重合性オリゴマー（Ｄ）で構成される［６］〜［８］のいずれか１項に記載のエンボス加工用光硬化性組成物。
［１１]前記重合性モノマーまたは重合性オリゴマー（Ｃ）の粘度が、１２〜８００ｍＰａ・ｓである、［６］〜［１０］のいずれか１項に記載のエンボス加工用光硬化性組成物。
［１２]前記組成物の粘度が、１００〜１０００ｍＰａ・ｓである、［１］〜［１１］のいずれか１項に記載のエンボス加工用光硬化性組成物。
［１３]さらに、離型剤、カップリング剤および酸化防止剤の少なくとも１種を含有する、［１］〜［１２］のいずれか１項に記載のエンボス加工用光硬化性組成物。
［１４]カップリング剤として、アミノ基を有するシランカップリング剤を含む、［１３］に記載のエンボス加工用光硬化性組成物。
［１５] 離型剤として、シリコーンオイルを含む、［１３］に記載のエンボス加工用光硬化性組成物。
［１６]カップリング剤として、アミノ基を有するシランカップリング剤を含み、かつ、離型剤として、シリコーンオイルを含有する、［１３］に記載のエンボス加工用光硬化性組成物。
［１７]前記エンボス加工用光硬化性組成物は、光学レンズ用である、［１］〜［１６］のいずれか１項に記載のエンボス加工用光硬化性組成物。
［１８]［１］〜［１７］のいずれか１項に記載のエンボス加工用光硬化性組成物を露光硬化してなる、硬化物。
［１９]基板上に、［１］〜［１７］のいずれか１項に記載のエンボス加工用光硬化性組成物を適用し、該エンボス加工用光硬化性組成物上に、パターンが形成されたスタンパを重ね合わせ、前記エンボス加工用光硬化性組成物を露光硬化し、前記スタンパを剥離することを含む硬化物の製造方法、または、
パターンが形成されたスパンタ上に、［１］〜［１７］のいずれか１項に記載のエンボス加工用光硬化性組成物を適用し、該エンボス加工用光硬化性組成物上に、基板を重ね合わせ、前記エンボス加工用光硬化性組成物を露光硬化し、前記スタンパを剥離することを含む硬化物の製造方法。
【発明の効果】
【０００９】
本発明により、塗布性、パターン形成性、スパンタ離型性、基板密着性、スパンタ汚れ、加熱後の着色、加熱後の耐傷性に総合的に優れたエンボス加工用光硬化性組成物を提供することが可能になった。このため、従来に比して著しく優れた光学レンズ等の光学材料を提供することが可能になる。
【発明を実施するための最良の形態】
【００１０】
以下において、本発明の内容について詳細に説明する。尚、本願明細書において「〜」とはその前後に記載される数値を下限値及び上限値として含む意味で使用される。本明細書において、（メタ）アクリレートとは、アクリレートおよびメタクリレートの両方を含む意味で使用される。尚、本発明における粘度は特に述べない限り、２５℃における粘度を言う。
【００１１】
本発明のエンボス加工用光硬化性組成物は、２種類以上の重合性モノマーまたは重合性オリゴマーを含み、かつ、粘度が９０〜１０００ｍＰａ・ｓであって、下記（１）または（２）を満たす組成物である。
（１）前記重合性モノマーまたは重合性オリゴマーの合計量の８５重量％以上が、粘度２０００ｍＰａ・ｓ〜１００００ｍＰａ・ｓで３官能以上の重合性モノマーまたは重合性オリゴマー（Ａ）（以下、「重合性モノマー等（Ａ）」ということがある）および粘度２００ｍＰａ・ｓ以下で１官能または２官能の重合性モノマーまたは重合性オリゴマー（Ｂ）（以下、「重合性モノマー等（Ｂ）」ということがある）で構成される。
（２）前記重合性モノマーまたは重合性オリゴマーとして、粘度８００ｍＰａ・ｓ以下で３官能以上の重合性モノマーまたは重合性オリゴマー（Ｃ）（以下、「重合性モノマー等（Ｃ）」ということがある）および粘度２００ｍＰａ・ｓ〜７０００ｍＰａ・ｓで１官能または２官能の重合性モノマーまたは重合性オリゴマー（Ｄ）（以下、「重合性モノマー等（Ｄ）」ということがある）を含む。
このような組成物とすることにより、塗布性、パターン形成性、スパンタ離型性、基板密着性、スパンタ汚れ、加熱後の着色、加熱後の耐傷性に総合的に優れたエンボス加工用光硬化性組成物を提供することが可能になる。以下、本発明の組成物について詳細に説明する。
【００１２】
（１）粘度が９０〜１０００ｍＰａ・ｓであり、重合性モノマーまたは重合性オリゴマーの合計量の８５重量％以上が重合性モノマー等（Ａ）および重合性モノマー等（Ｂ）で構成される組成物（以下、「本発明の組成物（１）」ということがある。）
本発明の組成物（１）は、重合性モノマー等（Ａ）と重合性モノマー等（Ｂ）を含み、好ましくは、重合性モノマー等（Ａ）の含量が重合性モノマーまたは重合性オリゴマーの合計量の７０重量％以下、より好ましくは６０重量％以下である。このような範囲とすることにより、基板密着が良化する、あるいはクラック発生が抑制されるという効果が得られる。
また、本発明の組成物（１）は、重合性モノマーまたは重合性オリゴマーの合計量の８５重量％以上が重合性モノマー等（Ａ）および重合性モノマー等（Ｂ）で構成されるが、好ましくは９０重量％以上である。このような範囲とすることにより、本発明の効果がより効果的に発揮される。
重合性モノマー等（Ａ）と重合性モノマー等（Ｂ）は、それぞれ、１種類ずつであってもよいし、２種類以上含んでいてもよい。また、本発明の趣旨を逸脱しない範囲内において他の重合性モノマーを含んでいてもよい。
【００１３】
重合性モノマー等（Ａ）
本発明で用いる重合性モノマー等（Ａ）は、粘度２０００ｍＰａ・ｓ〜１００００ｍＰａ・ｓで３官能以上の重合性モノマーまたは重合性オリゴマーである。粘度は、好ましくは３０００〜８０００ｍＰａ・ｓであり、より好ましくは４０００〜７０００ｍＰａ・ｓである。このような範囲とすることにより、本発明の効果がより効果的に発揮される。
重合性モノマー等（Ａ）は、重合性モノマーであっても、重合性オリゴマーであってもよいが、好ましくは重合性モノマーである。また、重合性オリゴマーの場合、ダイマーまたはトリマーが好ましい。このような範囲とすることにより、本発明の効果がより効果的に発揮される。
重合性モノマー等（Ａ）の分子量は、４００〜３０００であることが好ましく、５００〜２０００であることがより好ましい。このような範囲とすることにより、本発明の効果がより効果的に発揮される。
重合性モノマー等（Ａ）の揮発度は、０．１Ｔｏｒｒ、１５分の減圧下で、重量減少０％〜５％であることが好ましく、重量減少０．０１％〜２％であることがより好ましい。
重合性モノマー等（Ａ）が有する重合性基は、（メタ）アクリロイル基、エポキシ基、アリル基から選択されることが好ましく、（メタ）アクリロイル基またはエポキシ基がより好ましく、少なくとも（メタ）アクリロイル基を含むことがさらに好ましい。
さらに、重合性モノマー等（Ａ）として、（メタ）アクリレートを用いる場合、メタアクリレートよりも、アクリレートの方が好ましい。
重合性モノマー等（Ａ）が有する官能基の数は、３つ以上であるが、好ましくは、３〜２０であり、より好ましくは、３〜１５である。
重合性モノマー等（Ａ）は、脂肪族多価アルコールを有することが好ましく、トリメチロールプロパン、ペンタエリスリトールテトラアクリレート、ジペンタエリスリトール、あるいはこれらの混合物などを有することがより好ましい。
【００１４】
重合性モノマー等（Ｂ）
本発明で用いる重合性モノマー等（Ｂ）は、粘度２００ｍＰａ・ｓ以下で１官能または２官能の重合性モノマーまたは重合性オリゴマーである。粘度は、好ましくは１．５〜１７０ｍＰａ・ｓである。このような範囲とすることにより、固体添加剤の溶解不良を生じにくいという効果が得られる。
重合性モノマー等（Ｂ）は、重合性モノマーであっても、重合性オリゴマーであってもよいが、好ましくは重合性モノマーである。また、重合性オリゴマーの場合、ダイマーまたはトリマーが好ましい。このような範囲とすることにより、本発明の効果がより効果的に発揮される。
重合性モノマー等（Ｂ）の分子量は、１３０〜７００であることが好ましく、１４０〜５５０であることがより好ましい。
重合性モノマー等（Ｂ）の揮発度は、０．１Ｔｏｒｒ、１５分の減圧下で、重量減少０〜７０％であることが好ましく、重量減少０．１〜５０％であることがより好ましい。
重合性モノマー等（Ｂ）が有する重合性基は、（メタ）アクリロイル基、エポキシ基、アリル基から選択されることが好ましく、（メタ）アクリロイル基またはエポキシ基がより好ましく、少なくとも（メタ）アクリロイル基を含むことがさらに好ましい。
さらに、重合性モノマー等（Ｂ）として、（メタ）アクリレートを用いる場合、メタアクリレートよりも、アクリレートの方が好ましい。
【００１５】
本発明の組成物（１）で用いられる重合性モノマー等は、例えば、特開２００９−７３０７８号公報の段落番号００４６、００４７、００４９に記載の重合性モノマー等から選択することができる。尚、各重合性モノマー等の粘度は、後述する実施例の記載に従って測定することできる。
【００１６】
（２）粘度が９０〜１０００ｍＰａ・ｓであり、重合性モノマー等（Ｃ）および重合性モノマー等（Ｄ）を含む組成物（以下、「本発明の組成物（２）」ということがある。）
本発明の組成物（２）は、また、重合性モノマー等（Ｃ）の含量が重合性モノマーまたは重合性オリゴマーの合計量の６０重量％以下であることが好ましく、５０重量％以下であることより好ましい。このような範囲とすることにより、機械的強度が良好であるという効果が得られる。
また、本発明の組成物（２）は、好ましくは、重合性モノマーまたは重合性オリゴマーの合計量の８０重量％以上が重合性モノマー等（Ｃ）および重合性モノマー等（Ｄ）で構成されるが好ましく、９０重量％以上であることより好ましく、９５重量％以上であることがさらに好ましい。このような範囲とすることにより、本発明の効果がより効果的に発揮される。
重合性モノマー等（Ｃ）と重合性モノマー等（Ｄ）は、それぞれ、１種類ずつであってもよいし、２種類以上含んでいてもよい。また、本発明の趣旨を逸脱しない範囲内において他の重合性モノマーを含んでいてもよい。
【００１７】
重合性モノマー等（Ｃ）
本発明で用いる粘度８００ｍＰａ・ｓ以下で３官能以上の重合性モノマーまたは重合性オリゴマーである。粘度は、好ましくは１２〜８００ｍＰａ・ｓであり、より好ましくは１４〜７００ｍＰａ・ｓである。このような範囲とすることにより、固体添加剤の溶解不良が生じにくいという効果が得られる。
重合性モノマー等（Ｃ）は、重合性モノマーであっても、重合性オリゴマーであってもよいが、好ましくは重合性モノマーである。また、重合性オリゴマーの場合、ダイマーまたはトリマーが好ましい。このような範囲とすることにより、本発明の効果がより効果的に発揮される。
重合性モノマー等（Ｃ）の分子量は、２５０〜６００であることが好ましく、２７０〜４８０であることがより好ましい。
重合性モノマー等（Ｃ）の揮発度は、０．１Ｔｏｒｒ、１５分の減圧下、重量減少０〜１０％であることが好ましく、重量減少０．０１〜５％であることがより好ましい。
重合性モノマー等（Ｃ）が有する重合性基は、（メタ）アクリロイル基、エポキシ基、アリル基から選択されることが好ましく、（メタ）アクリロイル基またはエポキシ基がより好ましく、少なくとも（メタ）アクリロイル基を含むことがさらに好ましい。
さらに、重合性モノマー等（Ｃ）として、（メタ）アクリレートを用いる場合、メタアクリレートよりも、アクリレートの方が好ましい。
重合性モノマー等（Ｃ）は、脂肪族多価アルコール骨格を有することが好ましく、トリメチロールプロパントリアクリレート、ペンタエリスリトール、ジトリメチロールプロパン、あるいはこれらの混合物を有することがより好ましい。
【００１８】
重合性モノマー等（Ｄ）
本発明で用いる重合性モノマー等（Ｄ）は、粘度２００ｍＰａ・ｓ〜７０００ｍＰａ・ｓで１官能または２官能の重合性モノマーまたは重合性オリゴマー（Ｄ）である。粘度は、好ましくは６００〜６５００ｍＰａ・ｓである。このような範囲とすることにより、相溶性が良好で、異物欠陥が生じにくいという効果が得られる。
重合性モノマー等（Ｄ）は、重合性モノマーであっても、重合性オリゴマーであってもよいが、好ましくは重合性モノマーである。また、重合性オリゴマーの場合、ダイマーまたはトリマーが好ましい。このような範囲とすることにより、本発明の効果がより効果的に発揮される。
重合性モノマー等（Ｄ）の分子量は、２２０〜８００であることが好ましく、２５２〜６００であることがより好ましい。
重合性モノマー等（Ｄ）の揮発度は、０．１Ｔｏｒｒ、１５分の減圧下で、重量減少０〜１０％であることが好ましく、重量減少０．０１〜５％であることがより好ましい。
重合性モノマー等（Ｄ）が有する重合性基は、（メタ）アクリロイル基、エポキシ基、アリル基から選択されることが好ましく、（メタ）アクリロイル基またはエポキシ基がより好ましく、少なくとも（メタ）アクリロイル基を含むことがさらに好ましい。
重合性モノマー等（Ｄ）が有する官能基の数は、１または２であるが、好ましくは、１である。
重合性モノマー等（Ｄ）は、脂肪族多価アルコール骨格を有することが好ましく、ヒドロキシル基やエーテル結合などを有することがより好ましい。
【００１９】
本発明の組成物（２）で用いられる重合性モノマー等は、例えば、特開２００９−７３０７８号公報の段落番号００４６、００４７、００４９に記載の重合性モノマー等から選択することができる。尚、各重合性モノマー等の粘度は、後述する実施例の記載に従って測定することできる。
【００２０】
本発明の組成物
本発明の組成物（１）および（２）（以下、「本発明の組成物」ということがある）の粘度は、９０〜１０００ｍＰａ・ｓであり、好ましくは、１００〜１０００ｍＰａ・ｓであり、より好ましくは、１２０〜９００である。このような範囲とすることにより、基板塗布性を損なわず、また塗布後の液流れを抑制出来、良好な膜厚均一性を得られるという効果が得られる。
また、本発明の組成物は、上述したとおり、２種類以上の重合性モノマー等を組み合わせて用いることを特徴とするが、本発明の趣旨を逸脱しない限り、他の重合性モノマーまたは重合性オリゴマーを含んでいてもよい。
本発明の組成物は、さらに、光重合開始剤、離型剤、カップリング剤または酸化防止剤等を含んでいてもよい。
【００２１】
（光重合開始剤）
本発明に用いられる光重合開始剤は、組成物の全固形分中、例えば、０．１〜１５質量％含有し、好ましくは０．２〜１２質量％であり、さらに好ましくは、０．３〜１０質量％である。２種類以上の光重合開始剤を用いる場合は、その合計量が前記範囲となる。
【００２２】
本発明で使用される光重合開始剤としては、例えば、市販されている開始剤を用いることができる。本発明で使用される光重合開始剤は、例えば、市販されている重合開始剤を用いることができる。これらの例としては、例えば、特開平２００８−１０５４１４号公報の段落番号００９１に記載のものを好ましく採用することができる。
【００２３】
さらに本発明の組成物には、光重合開始剤の他に、光増感剤を加えて、ＵＶ領域の波長を調整することもできる。本発明において用いることができる典型的な増感剤としては、クリベロ〔J.V.Crivello,Adv.in Polymer Sci,62,1(1984)〕に開示しているものが挙げられ、具体的には、ピレン、ペリレン、アクリジンオレンジ、チオキサントン、２−クロロチオキサントン、ベンゾフラビン、Ｎ−ビニルカルバゾール、９，１０−ジブトキシアントラセン、アントラキノン、クマリン、ケトクマリン、フェナントレン、カンファキノン、フェノチアジン誘導体などを挙げることができる。
【００２４】
（酸化防止剤）
さらに、本発明の組成物は、酸化防止剤を含むことが好ましい。本発明に用いられる酸化防止剤の含有量は、組成物の全固形分中、例えば、０．０１〜５質量％であり、好ましくは０．１〜２質量％である。２種類以上の酸化防止剤を用いる場合は、その合計量が前記範囲となる。
前記酸化防止剤は、熱や光照射による退色およびオゾン、活性酸素、ＮＯx、ＳＯx（Ｘは整数）などの各種の酸化性ガスによる退色を抑制するものである。特に本発明では、酸化防止剤を添加することにより、硬化膜の着色防止や、分解による膜厚減少を低減できるという利点がある。このような酸化防止剤としては、ヒドラジド類、ヒンダードアミン系酸化防止剤、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、糖類、亜硝酸塩、亜硫酸塩、チオ硫酸塩、ヒドロキシルアミン誘導体などを挙げることができる。この中でも、特にヒンダードフェノール系酸化防止剤が硬化膜の着色、膜厚減少の観点で好ましい。
【００２５】
前記酸化防止剤の市販品としては、商品名 Ｉｒｇａｎｏｘ１０１０、１０３５、１０７６、１２２２（以上、チバガイギー（株）製）、商品名 Ａｎｔｉｇｅｎｅ  Ｐ、３Ｃ、ＦＲ、スミライザーＳ、スミライザーＧＡ８０（住友化学工業（株）製）、商品名アデカスタブＡＯ７０、ＡＯ８０、ＡＯ５０３（（株）ＡＤＥＫＡ製）等が挙げられる。これらは単独で用いてもよいし、混合して用いてもよい。
【００２６】
（カップリング剤）
本発明の組成物はカップリング剤を含んでいることが好ましい。本発明に用いられるカップリング剤の含有量は、組成物の全固形分中、例えば、０．０１〜３０質量％であり、好ましくは、０.０１〜１５重量％である。２種類以上のシランカップリング剤を用いる場合は、その合計量が前記範囲となる。
またアミノ基を有するカップリング剤を用いる場合の含有量は、０．０１〜５質量％であり、好ましくは、０．０５〜３質量％であり、さらに好ましくは、０．２〜２．４重量％であり、特に好ましくは、０．３〜２．０重量％である。
【００２７】
カップリング剤としては、シランカップリング剤、チタンカップリング剤、ジルコニウムカップリング剤、アルミニウムカップリング剤、スズカップリング剤等の各種カップリング剤を使用できる。
【００２８】
本発明におけるシランカップリング剤としては、例えば、ビニルトリクロロシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチルーブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、３−ウレイドプロピルトリエトキシシラン、３−クロロプロピルトリメトキシシラン、３−メルカプトプロピルメチルジメトキシシラン、３−メルカプトプロピルトリメトキシシラン、ビス(トリエトキシシリルプロピル)テトラスルフィド、３−イソシアネ―トプロピルトリエトキシシラン等が挙げられる。
【００２９】
本発明におけるチタンカップリング剤としては、例えば、特開２００９−７３０７８号公報の段落番号００８４に記載のチタンカップリング剤を好ましく用いることができる。
本発明におけるジルコニウムカップリング剤としては、例えば、特開２００９−７３０７８号公報の段落番号００８５に記載のチタンカップリング剤を好ましく用いることができる。
本発明におけるアルミニウムカップリング剤としては、例えば、特開２００９−７３０７８号公報の段落番号００８６に記載のチタンカップリング剤を好ましく用いることができる。
【００３０】
（離型剤）
本発明の組成物には、離型剤を任意に配合することができる。離型剤は、本発明の組成物の固形分全量中に０．０１〜３質量％の割合で任意に添加できる。離型剤の割合を０．０１質量％以上とすることにより、ガラスなどの基板との密着性の付与の向上についてより効果的である。一方、離型剤の割合を３重量％以下とすることにより、組成物がゲル化するのを抑制し、基板の密着性をより向上させることができる。添加量については、より好ましくは、０．０５〜２質量％、さらに好ましくは、０．２〜１．５質量％である。また、一つ以上の複数の離型剤を添加することも可能である。
【００３１】
離型剤は、本発明の組成物の層に押し付けたスタンパを、樹脂層の面荒れや版取られを起こさずにきれいに剥離できるようにする目的で添加される。離型剤としては従来公知の離型剤、例えば、シリコーン系離型剤、ポリエチレンワックス、アミドワックス、テフロンパウダー（テフロンは登録商標）等の固形ワックス、弗素系、リン酸エステル系化合物等が何れも使用可能である。また、これらの離型剤をモールドに付着させておくこともできる。
【００３２】
シリコーン系離型剤は、本発明で用いられる上記光硬化性樹脂と組み合わせた時にモールドからの剥離性が特に良好であり、版取られ現象が起こり難くなる。シリコーン系離型剤は、オルガノポリシロキサン構造を基本構造とする離型剤であり、例えば、未変性または変性シリコーンオイル、トリメチルシロキシケイ酸を含有するポリシロキサン、シリコーン系アクリル樹脂等があげられ、一般的にハードコート用組成物で用いられているシリコーン系レベリング剤の適用も可能である。本発明では特に、シリコーンオイルが好ましい。
【００３３】
変性シリコーンオイルは、ポリシロキサンの側鎖および／または末端を変性したものであり、反応性シリコーンオイルと非反応性シリコーンオイルとに分けられる。反応性シリコーンオイルとしては、アミノ変性、エポキシ変性、カルボキシル変性、カルビノール変性、メタクリル変性、メルカプト変性、フェノール変性、片末端反応性、異種官能基変性等が挙げられる。非反応性シリコーンオイルとしては、ポリエーテル変性、メチルスチリル変性、アルキル変性、高級脂肪エステル変性、親水性特殊変性、高級アルコキシ変性、高級脂肪酸変性、フッ素変性等が挙げられる。  
【００３４】
本発明で用いるエーテル変性シリコーンオイルの例としては、信越化学工業から販売されている、Ｘ２２−４９５２、ＫＦ３５１Ａ、ＫＦ３５２Ａ、ＫＦ６０１２等が挙げられる。また、カルビノール変性シリコーンオイルの例としては、信越化学工業から販売されている、Ｘ２２−１６０ＡＳ、Ｘ２２−１７０ＢＸ、Ｘ２２−１７６ＤＸ、Ｘ２２−４０３９等が挙げられる。さらに、ヒドロキシル基変性シリコーンとしては、信越化学工業から販売されている、Ｘ２２−１６０ＡＳなどが挙げられる。
【００３５】
本発明の組成物では、特に、離型剤とシランカップリング剤を併用することにより、硬化膜の耐傷性が予想外に良化し、形成したパターンが傷つきにくくなる。加えて、スタンパの汚れが生じにくくなり、工程でのスタンパ洗浄回数を大幅に低減できるという効果も得られ、これにより、良質の光学材料を生産性高く製造することが可能となる。この効果は、シリコーンオイルと、アミノ基を含有するシランカップリング剤を併用することよりより顕著に発揮される。特に、組成物の全固形分中、シリコーンオイルの含量を０．２重量％〜１．５重量とし、アミノ基を含有するシランカップリング剤の含量を０．２〜２．４重量％とすることにより、その効果が顕著に発揮される。特に、特定の離型剤とカップリング剤を特定量で用いることにより、パターン離型性等のような離型剤とカップリング剤が本来的に奏する効果以外の効果にも効果的である点において極めて有意である。
【００３６】
（他の添加剤）
本発明の組成物には前記成分の他に必要に応じて、界面活性剤、重合禁止剤、紫外線吸収剤、光安定剤、老化防止剤、可塑剤、密着促進剤、光酸増殖剤、光塩基発生剤、塩基性化合物、流動調整剤、消泡剤、分散剤等を添加してもよい。
【００３７】
界面活性剤
本発明に用いられる界面活性剤は、組成物の固形分中、例えば、０．００１〜５質量％含有し、好ましくは０．００２〜４質量％であり、さらに好ましくは、０．００５〜３質量％である。２種類以上の界面活性剤を用いる場合は、その合計量が前記範囲となる。
界面活性剤は、フッ素系界面活性剤、シリコーン系界面活性剤およびフッ素・シリコーン系界面活性剤の少なくとも１種を含むことが好ましく、フッ素系界面活性剤とシリコーン系界面活性剤の両方または、フッ素・シリコーン系界面活性剤を含むことがより好ましく、フッ素・シリコーン系界面活性剤を含むことが最も好ましい。
本発明で用いる非イオン性フッ素系界面活性剤の例としては、特開２００９−７３０７８号公報の段落番号００７２に記載のものが好ましく用いられる。
【００３８】
溶剤
本発明の組成物は、溶剤を含んでいてもよい。具体的には、  本発明の組成物に含まれる溶剤は、組成物の１５質量％以下の範囲であり、より好ましくは２質量％以下であり、含有しないことが特に好ましい。
本発明の組成物は、重合性モノマーが反応性希釈剤として働く場合がある等の理由により、本発明の組成物の成分を溶解させるための有機溶剤は、必ずしも含有する必要がない。また、有機溶剤を含まなければ、溶剤の揮発を目的としたベーキング工程が不要となるため、プロセス簡略化に有効となるなどのメリットが大きい。よって、本発明の組成物は、必ずしも、有機溶剤を含むものではないが、反応性希釈剤では、溶解しない化合物などを本発明の組成物の成分として溶解させる場合や粘度を微調整する際などに、任意に添加してもよい。本発明の組成物に好ましく使用できる有機溶剤の種類としては、光硬化性組成物やフォトレジストで一般的に用いられている溶剤であり、本発明の組成物に含まれる各主成分を溶解し、均一分散させ、これらの成分と反応しないものであれば特に限定されない。
【００３９】
本発明で用いることができる溶剤の例としては、特開２００９−７３０７８号公報の段落番号００６６に記載のものが例示される。
【００４０】
本発明の組成物の用途
本発明の組成物は、エンボス加工用に用いる硬化性組成物として広く用いることができる。この中でも、光学材料に好ましく用いることができ、光学レンズにより好ましく用いることができ、レンチキュラーレンズに特に好ましく用いることができる。
また、本発明の組成物を用いた硬化物は、通常、パターンを形成するが、このパターンがピッチとして０．５〜２０００μｍスケールであることが好ましく、１〜１０００μｍスケールであることがより好ましい。このようなスケールのパターンを形成する場合に、本発明の効果をより効果的に発揮させることができる。
【００４１】
本発明の組成物は、以下のような方法によって、パターンを有する硬化物とすることができる。
（方法１）基板上に、本発明の組成物を適用し、該組成物上に、パターンが形成されたスタンパを重ね合わせ、組成物を露光硬化し、スタンパを剥離する方法
例えば、フレネルレンズ又はレンチキュラーレンズなどの形状を有するスタンパ上に塗布し、本発明の組成物の層を設け、その層の上に透明基板を接着させ、次いでその状態で透明基板側から高圧水銀灯などにより、紫外線を照射して本発明の性組成物を硬化させた後、スタンパから剥離する方法である。また、スタンパを透明にして、スパンタ側から露光してもよい。
（方法２）パターンが形成されたスパンタ上に、本発明の組成物を適用し、該組成物上に、基板を重ね合わせ、本発明の組成物を露光硬化し、スタンパを剥離する方法
例えば、基板上に本発明の組成物を適用し、フレネルレンズ又はレンチキュラーレンズなどの形状を有するスタンパを重ね合わせ、次いでその状態でスタンパ側から高圧水銀灯などにより、紫外線を照射して本発明の組成物を硬化させた後、スタンパを剥離する方法である。また、基板を透明にして、基板側から露光してもよい。
【００４２】
本発明の組成物を適用するための基板は、石英、ガラス、光学フィルム、セラミック材料、蒸着膜、磁性膜、反射膜、Ｎｉ、Ｃｕ、Ｃｒ、Ｆｅなどの金属基板、紙、ＳＯＧ、ポリエステルフイルム、ポリカーボネートフィルム、ポリイミドフィルム等のポリマー基板、ＴＦＴアレイ基板、ＰＤＰの電極板、ガラスや透明プラスチック基板、ＩＴＯや金属などの導電性基材、絶縁性基材、シリコーン、窒化シリコーン、ポリシリコーン、酸化シリコーン、アモルファスシリコーンなどの半導体作製基板など用途に応じて適宜選択される。
スタンパは、通常、金属、ガラス、あるいは樹脂などで構成され、紫外領域に対し、透明、あるいは不透明な材質で、フレネルレンズ又はレンチキュラーレンズなどの用途に応じた形状を有しているものである。例えば、特開２００４−４２４７５号公報などに記載がある。
基板上に組成物を適用する方法は、一般によく知られた方法、例えば、ディップコート法、エアーナイフコート法、カーテンコート法、ワイヤーバーコート法、グラビアコート法、エクストルージョンコート法、スピンコート方法、スリットスキャン法などにより、適用することにより形成することができる。本発明の組成物からなる層の膜厚は、使用する用途によって異なるが、１〜５００μｍである。また、本発明の組成物は、多重塗布してもよい。
【００４３】
本発明の組成物を硬化させる光としては特に限定されないが、高エネルギー電離放射線、近紫外、遠紫外、可視、赤外等の領域の波長の光または放射線が挙げられる。高エネルギー電離放射線源としては、例えば、コッククロフト型加速器、ハンデグラーフ型加速器、リニヤーアクセレーター、ベータトロン、サイクロトロン等の加速器によって加速された電子線が工業的に最も便利且つ経済的に使用されるが、その他に放射性同位元素や原子炉等から放射されるγ線、Ｘ線、α線、中性子線、陽子線等の放射線も使用できる。紫外線源としては、例えば、紫外線螢光灯、低圧水銀灯、高圧水銀灯、超高圧水銀灯、キセノン灯、炭素アーク灯、太陽灯等が挙げられる。放射線には、例えばマイクロ波、ＥＵＶが含まれる。また、ＬＥＤ、半導体レーザー光、あるいは２４８ｎｍのＫｒＦエキシマレーザー光や１９３ｎｍＡｒＦエキシマレーザーなどの半導体の微細加工で用いられているレーザー光も本発明に好適に用いることができる。これらの光は、モノクロ光を用いても良いし、複数の波長の異なる光（ミックス光）でも良い。
【００４４】
露光に際しては、露光照度を１ｍＷ／ｃｍ２〜５０ｍＷ／ｃｍ２の範囲にすることが望ましい。１ｍＷ／ｃｍ２以上とすることにより、露光時間を短縮することができるため生産性が向上し、５０ｍＷ／ｃｍ２以下とすることにより、副反応が生じることによる永久膜の特性の劣化を抑止できる傾向にあり好ましい。露光量は５ｍＪ／ｃｍ２〜１０００ｍＪ／ｃｍ２の範囲にすることが望ましい。５ｍＪ／ｃｍ２未満では、露光マージンが狭くなり、光硬化が不十分となりモールドへの未反応物の付着などの問題が発生しやすくなる。一方、１０００ｍＪ／ｃｍ２を超えると組成物の分解による永久膜の劣化の恐れが生じる。
さらに、露光に際しては、酸素によるラジカル重合の阻害を防ぐため、チッソやアルゴンなどの不活性ガスを流して、酸素濃度を１００ｍｇ／Ｌ未満に制御しても良い。
【００４５】
本発明の組成物を用いて、エンボス加工を行う場合、通常、スタンパの圧力を１〜５気圧にして行うのが好ましい。
なお、スタンパと本発明の組成物を接触させる前に予め、減圧処理（真空処理）しておく、あるいは引き続き窒素などの不活性ガスを導入し、加圧、光硬化させることもできる。さらに、窒素雰囲気下で、スタンパと本発明の組成物を接触させることもできる。
また、基板やスタンパに適用する前に、本発明の組成物をろ過して用いてもよい。
【００４６】
本発明の組成物を光学材料、特に、光学レンズとして用いる場合、上述したものの他、本発明の趣旨を逸脱しない範囲内で、特開２００５−１０２３０号公報、特開平４−２８８３１４号公報等に記載の技術を採用することができる。
【実施例】
【００４７】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００４８】
実施例Ａ
下記表１〜３に示す重合性モノマー、光重合開始剤、酸化防止剤、シランカップリング剤およびシリコーンオイル、ならびに、必要に応じて、他の成分を配合して組成物を調整した。表１〜３では、各成分の含量は重量％で示している。
【００４９】
上記で得られた組成物について、以下の試験を行い、評価した。結果は表１〜３に示した。実施例１〜１２、比較例４〜７の粘度は、９０〜１０００ｍＰａ・ｓの範囲内である。また、比較例１〜３、８は９０〜１０００ｍＰａ・ｓの範囲外である。
【００５０】
＜粘度測定＞
粘度の測定は、東機産業（株）社製のＲＥ−８０Ｌ型回転粘度計を用い、２５±０．２℃で測定した。測定時の回転速度は、０．５ｍＰａ・ｓ以上５ｍＰａ・ｓ未満は１００ｒｐｍで行い、５ｍＰａ・ｓ以上１０ｍＰａ・ｓ未満は５０ｒｐｍで行い、１０ｍＰａ・ｓ以上３０ｍＰａ・ｓ未満は２０ｒｐｍで行い、３０ｍＰａ・ｓ以上６０ｍＰａ・ｓ未満は１０ｒｐｍで行い、６０ｍＰａ・ｓ以上１２０ｍＰａ・ｓ未満は５ｒｐｍで行い、１２０ｍＰａ・ｓ以上は１ｒｐｍもしくは０．５ｒｐｍで行った。
【００５１】
＜スピン塗布適性＞
上記組成物を、アルカリ洗浄を行った０．７ｍｍ厚さのガラス基板上に厚さが２５μｍになるようにスピンコートした後、該ガラス基板を１分間静置して、面状観察を行い、以下のように評価した。
Ａ：ハジキと塗布スジ（ストリエーション）が観察されない。
Ｂ：ハジキ、または塗布スジが少し観察された。
Ｃ：ハジキ、または塗布スジが強く観察された。
Ｄ：未塗布部分などが生じ、評価が不可能であった。
【００５２】
＜パターン形成性＞
上記組成物を、膜厚２５μｍとなるように１０ｃｍ角ガラス基板（０．７ｍｍ厚）上にスピンコートした。ガラス基板上に形成された組成物の表面に、フッ素表面処理を施した５ｃｍ角スタンパ（直径５０μｍの蒲鉾状のポリメチルメタクリレート（ＰＭＭＡ）製レンチキュラーレンズ）を重ね合わせ、ＯＲＣ社製の高圧水銀灯（ランプパワー２０００ｍＷ／ｃｍ2）を光源とする露光装置で、スタンパの表面から３００ｍＪ／ｃｍ2の条件で露光し、露光後、スタンパを剥離し、レンチキュラーレンズの反転パターンを得た。得られたパターンをオーブンで２２０℃、３０分間加熱することにより完全に硬化させた。転写後のパターン形状を走査型電子顕微鏡もしくは光学顕微鏡にて観察し、パターン形成性を以下のように評価した。
Ａ：スタンパのパターン形状の原版パターンとほぼ同一である。
Ｂ：スタンパのパターン形状の原版パターンとほぼ同一であるが、若干の気泡混入がある。
Ｃ：スタンパのパターン形状の原版パターンとほぼ同一であるが、多くの気泡混入がある。
Ｄ：スタンパのパターン形状の原版パターンが転写されていない、あるいははっきりとパターンが異なる。
【００５３】
＜スタンパ離型性＞
上記組成物を、膜厚２５μｍとなるように１０ｃｍ角のガラス基板（０．７ｍｍ厚）上にスピンコートした。ガラス基板上に形成された組成物表面に、５ｃｍ角のフッ素表面処理を施したスタンパ（直径５０μｍの蒲鉾状のＰＭＭＡ製レンチキュラーレンズ）を重ね合わせ、ＯＲＣ社製の高圧水銀灯（ランプパワー２０００ｍＷ／ｃｍ2）を光源とする露光装置で、スタンパの表面から３００ｍＪ／ｃｍ2の条件で露光し、露光後、スタンパを剥離した。
スタンパを剥離する際に、硬化した組成物とスタンパの剥離挙動を観察し、以下のように評価した。
Ａ：硬化した組成物とスタンパが、抵抗なく剥離した。
Ｂ：硬化した組成物とスタンパを剥離する際、抵抗があり、剥離音が聞こえた。
Ｃ：硬化した組成物の一部がスタンパ側に付着する、あるいは、ガラス基板から浮いてしまう。
Ｄ：硬化した組成物が全てスタンパ側に付着し、正常な剥離ができない。
【００５４】
＜露光後ガラス基板密着＞
上記組成物を、膜厚２５μｍとなるように１０ｃｍ角ガラス基板（０．７ｍｍ厚）上にスピンコートした。ガラス基板上に形成された組成物表面に、フッ素表面処理を施した５ｃｍ角スタンパ（直径５０μｍの蒲鉾状のＰＭＭＡ製レンチキュラーレンズ）を重ね合わせ、ＯＲＣ社製の高圧水銀灯（ランプパワー２０００ｍＷ／ｃｍ2）を光源とする露光装置で、スタンパの表面から３００ｍＪ／ｃｍ2の条件で露光し、露光後、スタンパを剥離し、レンチキュラーレンズの反転パターンを得た。
このように形成したパターン表面に１８ｍｍ幅の積水化学製の粘着テープ（品番２５２）を貼り付け、５回指で擦ったあと粘着テープを剥離し、硬化膜の様子を観察し、以下のように評価した。
Ａ：硬化した組成物はガラス基板から全く剥がれなかった。
Ｂ：硬化した組成物の一部（半分未満）が基板から剥がれた。
Ｃ：硬化した組成物の半分以上が基板から剥がれた。
Ｄ：硬化した組成物が全てテープに付着し、ガラス基板から剥がれた。
【００５５】
＜スタンパ汚れ＞
上記組成物を、膜厚２５μｍとなるように１０ｃｍ角ガラス基板（０．７ｍｍ厚）上にスピンコートした。ガラス基板上に形成された組成物表面に、フッ素表面処理を施した５ｃｍ角スタンパ（直径５０μｍの蒲鉾状のＰＭＭＡ製レンチキュラーレンズ）を重ね合わせ、ＯＲＣ社製の高圧水銀灯（ランプパワー２０００ｍＷ／ｃｍ2）を光源とする露光装置で、スタンパの表面から３００ｍＪ／ｃｍ2の条件で露光し、露光後、スタンパを剥離し、レンチキュラーレンズの反転パターンを得た。
このパターン形成を繰り返し行い、スタンパ表面を目視、および光学顕微鏡で観察し、スタンパ汚れを以下のように評価した。
Ａ：１００回繰り返し後にも、スタンパ表面に汚れは観察されない。
Ｂ：５回繰り返し後に、スタンパ表面に、オイル状もしくは硬化物破片が観察された。
Ｃ：１回パターン形成後、硬化した組成物が部分的にスタンパに付着した。
Ｄ：１回パターン形成後、硬化した組成物がスタンパに付着してしまい、スタンパのほぼ全面が汚れた。
【００５６】
＜加熱後のガラス基板密着＞
上記組成物を、膜厚２５μｍとなるように１０ｃｍ角ガラス基板（０．７ｍｍ厚）上にスピンコートした。ガラス基板上に形成された組成物表面に、フッ素表面処理を施した５ｃｍ角スタンパ（直径５０μｍの蒲鉾状のＰＭＭＡ製レンチキュラーレンズ）を重ね合わせ、ＯＲＣ社製の高圧水銀灯（ランプパワー２０００ｍＷ／ｃｍ2）を光源とする露光装置で、スタンパの表面から３００ｍＪ／ｃｍ2の条件で露光し、露光後、スタンパを剥離し、レンチキュラーレンズの反転パターンを得た。得られたパターンをオーブンで２２０℃、３０分間加熱することにより完全に硬化させた。
この硬化膜上に１８ｍｍ幅の積水化学製の粘着テープ（品番２５２）を貼り付け、指で５回擦った後、テープを剥がした。基板密着は、以下のように評価した。
Ａ：硬化膜は、ガラス基板上から全く剥がれない。
Ｂ：硬化膜の半分未満の部分が、ガラス基板から剥がれ、テープに付着した。
Ｃ：硬化膜の半分以上が、ガラス基板から剥がれ、テープに付着した。
Ｄ：加熱硬化後に、ガラス基板から剥がれが生じ、評価できなかった。
【００５７】
＜加熱後の着色＞
上記組成物を、膜厚１０μｍとなるように１０ｃｍ角ガラス基板（０．７ｍｍ厚）上にスピンコートした。ガラス基板上に形成された組成物を窒素置換した状態で（酸素濃度を０．１％以下に調整）、ＯＲＣ社製の高圧水銀灯（ランプパワー２０００ｍＷ／ｃｍ2）を光源とする露光装置で、３００ｍＪ／ｃｍ2の条件で露光し、得られた硬化膜をオーブンで２２０℃、３０分間加熱することにより完全に硬化させた。
Ａ：透過率が９５％以上
Ｂ：透過率が９０％以上
Ｃ：透過率が８０％以上
Ｄ：透過率が８０％未満
【００５８】
＜加熱後の耐傷性＞
上記組成物を、膜厚１０μｍとなるように１０ｃｍ角ガラス基板（０．７ｍｍ厚）上にスピンコートした。ガラス基板上に形成された組成物を窒素置換した状態で（酸素濃度を０．１％以下に調整）、ＯＲＣ社製の高圧水銀灯（ランプパワー２０００ｍＷ／ｃｍ2）を光源とする露光装置で、３００ｍＪ／ｃｍ2の条件で露光し、得られた硬化膜をオーブンで２２０℃、３０分間加熱することにより完全に硬化させた。これらをＪＩＳ５４００による鉛筆硬度試験で、耐傷性を評価した。
【００５９】
【表１】
2011006634.tif 000002
【００６０】
【表２】
2011006634.tif 000003
尚、上記表におけるリポキシＶＲ−６０は２５℃で固体であった。また、ウレタンアクリレートは、特許文献３（特開平４−２８８３１４号公報）に記載の方法によって合成した。
【００６１】
【表３】
2011006634.tif 000004
【００６２】
上記表１から明らかなとおり、本発明の組成物は、塗布適性、パターン形成性、スタンパ離型性、露光後ガラス基板密着、スタンパ汚れ、加熱後のガラス基板密着、加熱後の着色、加熱後の耐傷性全ての性能に総合的に優れていることが確認された。これまで、これらの一部の課題について解決された組成物はあったが、全てにおいて優れたものはなかった。本発明は、これらのすべてにおいて優れている点で、その価値が極めて高い。
一方、表２に記載の比較例１は特許文献２に記載の組成物であり、比較例３は特許文献３に記載の組成物であるが、これらの組成物を用いた場合、露光後ガラス基板密着、加熱後のガラス基板密着等に劣ることが分かった。特に、加熱後のガラス基板密着については深刻であった。
さらに、組成物の粘度が９０〜１０００ｍＰａ・ｓであっても、単独のモノマーで構成した組成物（比較例４、５）では、総合的に各種性能に劣り、特に加熱後耐傷性に劣ることがわかった。加えて、組成物の粘度が９０〜１０００ｍＰａ・ｓであって、２種類以上の重合性モノマーを用いても、本発明で規定する重合性モノマー等の組み合わせに該当しない場合、（比較例６、７）、同様に各種性能に総合的に劣ることが分かった。さらに、粘度が本発明の範囲外の場合も（比較例８）、同様に各種性能に総合的に劣ることが分かった。
【００６３】
実施例Ｂ
上記実施例Ａの実施例１、２、４〜１２において、シランカップリング剤およびシリコーンオイルを添加せずに同様に行った。その結果、得られた組成物は、実用レベルではあるものの、塗布適性、スパンタ離型性、露光後ガラス基板密着、スパンタ汚れ、加熱後のガラス基板密着および加熱後耐傷性のいずれか１つ以上においてやや劣る傾向にあることが分かった。
【００６４】
上記実施例Ａの実施例１、２、４〜１２において、シランカップリング剤（ＫＢＭ９０３、信越化学製）を、アミノ基を含有しないシランカップリング剤（ＫＢＭ５１９３、信越化学製）に代え、他は同様に行った。その結果、得られた組成物は、実用レベルではあるものの、スパンタ離型性、露光後ガラス基板密着、スパンタ汚れ、加熱後のガラス基板密着のいずれか１つ以上がやや劣る傾向にあることが分かった。
【００６５】
上記実施例Ａの実施例１において、シランカップリング剤の含量を０．１重量％とし、他は同様に行った。その結果、得られた組成物は、実用レベルではあるものの、露光後ガラス基板密着および加熱後のガラス基板密着がやや劣ることが分かった。
上記実施例Ａの実施例１において、シランカップリング剤の含量を２．５重量％とし、他は同様に行った。その結果、得られた組成物は、実用レベルではあるものの、スパンタ離型性およびスパンタ汚れがやや劣る傾向にあることが分かった。
【００６６】
上記実施例Ａの実施例１において、シリコーンオイルの含量を０．１重量％とし、たは同様に行った。その結果、得られた組成物は実用レベルではあるものの、スパンタ汚れがやや劣る傾向にあることが分かった。
上記実施例Ａの実施例１において、シリコーンオイルの含量を１．６重量％とし、たは同様に行った。その結果、得られた組成物は、実用レベルではあるものの、加熱後のガラス基板密着がやや劣る傾向にあることが分かった。
【００６７】
上記の結果から、本発明の重合性モノマーまたは重合性オリゴマーの組み合わせにおいて、アミノ基を含有するシランカップリング剤と、シリコーンオイルを併用することにより、塗布適性、パターン形成性、スタンパ離型性、露光後ガラス基板密着、スタンパ汚れ、加熱後のガラス基板密着、加熱後の着色および加熱後の耐傷性について、総合的に、より優れた組成物が得られることが分かった。
さらに、上記アミノ基を含有するシランかプリング剤とシリコーンオイルを併用することにより、その効果が顕著に発揮されることが確認された。
【産業上の利用可能性】
【００６８】
本発明のエンボス加工用硬化性組成物は、フレネルレンズ、レンチキュラーレンズ、導光板、光拡散板、プリズムシート等の光学材料に広く用いることができる。特に、より高度な光学的機能を有する複雑な凹凸パターンであっても精度よく、かつ、大量に連続生産することが可能である。